(57)【要約】【課題】  基板の変形が低減され、記録再生特性が向上した光情報記録媒体を提供すること。【解決手段】  光透過性の基板１１側から波長が４１０ｎｍ以下のレーザ光Ｌを照射する光情報記録媒体１００であって、相変化材料からなる厚さ４ｎｍ〜８ｎｍの１個の記録層１４と、Ａｇ合金からなる厚さ５ｎｍ〜１０ｎｍの反射層（熱拡散層）１７とを有し、波長４１０ｎｍ以下のレーザ光Ｌに対する記録層１４の透過率が４０％〜６０％であり、記録層１４に情報を記録しない状態において、波長４１０ｎｍ以下のレーザ光Ｌに対する反射率が３％〜１０％である光情報記録媒体１００。【選択図】  図１
2007066403.tif 000002
【特許請求の範囲】
【請求項１】
光透過性の基板と、
前記基板上に直接または他の層を介して形成し、当該基板を透過した光により情報を記録する１個の記録層と、
前記記録層上に直接または他の層を介して設ける反射層と、を具え、
前記光の反射率が１０％以下であることを特徴とする光情報記録媒体。
【請求項２】
前記記録層の光透過率が少なくとも４０％であることを特徴とする請求項１記載の光情報記録媒体。
【請求項３】
前記反射層が、銀合金から形成されることを特徴とする請求項１記載の光情報記録媒体。
【請求項４】
前記光の波長が４１０ｎｍ以下であることを特徴とする請求項１記載の光情報記録媒体。
【請求項５】
光透過性の基板上に直接または他の層を介して設ける１個の記録層と、
前記記録層上に直接または他の層を介して積層する反射層と、を有し、
前記反射層の厚さが１５ｎｍ以下であることを特徴とする光情報記録媒体。
【請求項６】
前記記録層の厚さが１０ｎｍ以下であることを特徴とする請求項５記載の光情報記録媒体。
【請求項７】
前記記録層の個数が１個である情報を、バースト・カッティング・エリアに予め記録することを特徴とする請求項５記載の光情報記録媒体。
【請求項８】
光透過性の基板側から波長が４１０ｎｍ以下の光を照射する光情報記録媒体であって、
前記光の透過率が４０％〜６０％である１個の記録層と、
前記記録層に情報を記録しない状態における反射率が３％〜１０％である反射層と、を有することを特徴とする光情報記録媒体。
【請求項９】
前記反射層の厚さが５ｎｍ〜１０ｎｍであることを特徴とする請求項８記載の光情報記録媒体。
【請求項１０】
前記記録層の厚さが４ｎｍ〜８ｎｍであることを特徴とする請求項８記載の光情報記録媒体。
【発明の詳細な説明】
【技術分野】
【０００１】
本発明は、光情報記録媒体に関し、より詳しくは、記録再生特性が良好な光情報記録媒体に関する。
【背景技術】
【０００２】
近年、情報量の増大・多種多様化が進み、この蓄積を担う記録媒体には一層の大容量化が望まれている。なかでも高信頼性等の点で優れている光情報記録媒体への期待は非常に高い。これまで、この光情報記録媒体における大容量化を図る手段としては、使用するレーザ光の小スポット化、記録するトラックの狭トラック化、マークエッジ方式等による線密度の増加、ＺＣＡＶ（Ｚｏｎｅｄ  Ｃｏｎｓｔａｎｔ  Ａｎｇｕｌａｒ  Ｖｅｌｏｃｉｔｙ）方式等による媒体全域での密度の均等化等が検討され、実現されている。
また、さらなる大容量化の手段としては記録層を複数層化し、単純に記録面積を増やす方法などがなされてきた。付加する記録層を半透明にすることによって、これを従来の記録層の光入射側に付加し、奥の層はこの半透明な層を通して記録・消去・再生することで複数層化が実現できている。
【０００３】
一般に、光情報記録媒体には、１回限りの追記が可能な追記型光情報記録媒体と、繰り返して書き込みが可能な書換型光情報記録媒体とが開発されている。追記型光情報記録媒体では、有機色素化合物を含む記録層にレーザ光を集光し、有機色素化合物を発熱分解するとともに隣接する基板表面及び反射層を変形させて記録マークが形成される。このような追記型光情報記録媒体としては、ＤＶＤ−Ｒ／＋Ｒ（ＤＶＤ−Ｒｅｃｏｒｄａｂｌｅ）等が挙げられる。一方、書換型光情報記録媒体では、ＧｅＳｂＴｅ等の相変化材料を含む記録層を具えている。この記録層にレーザ光を照射することにより、相変化材料の原子配列がアモルファス相−結晶相間で可逆的に変化し、２つの異なる原子配列の状態により情報が記録される（特許文献１参照）。このような書換型光情報記録媒体としては、ＤＶＤ−ＲＷ（ＤＶＤ−ＲｅＷｒｉｔａｂｌｅ）、ＤＶＤ−ＲＡＭ（ＤＶＤ−Ｒａｎｄｏｍ  Ａｃｃｅｓ  Ｍｅｍｏｒｙ）等が挙げられる。
【０００４】
【特許文献１】特開２００５−０３８５６８号公報
【発明の開示】
【発明が解決しようとする課題】
【０００５】
ところで、光情報記録媒体においては、記録層に照射されたレーザ光に対して充分な反射率を有する反射層（または、特許文献１等では放熱層と呼ばれる。）が設けられている。反射層は、レーザ光の透過を低減するとともにエネルギー拡散を抑制するために、通常、ＡｌやＴｉ等をスパッタリングすることにより、１００ｎｍ〜１５０ｎｍ程度の厚さに成膜されている。
しかし、スパッタリングにより、所定の時間を要して１００ｎｍ〜１５０ｎｍ程度の厚さの反射層を成膜することは、製造コストを増大させる要因となる。
また、所定の厚さの反射膜を成膜する際のスパッタリング時間が長いと、基板表面の温度が上昇し、このため、基板が変形して光情報記録媒体の記録再生特性が低下する原因となり得る。
【０００６】
本発明は、このような課題を解決するためになされたものである。
即ち、本発明の目的は、基板の変形が低減され、記録再生特性が向上した光情報記録媒体を提供することにある。
【課題を解決するための手段】
【０００７】
そこで本発明者は上述した課題を解決すべく鋭意検討の結果、通常の光情報記録媒体と比べて厚さが薄い反射層を調製したところ、光情報記録媒体から得られる記録再生特性が向上することを見出し、この知見に基づき本発明を完成した。
かくして本発明によれば、光透過性の基板と、基板上に直接または他の層を介して形成し、基板を透過した光により情報を記録する１個の記録層と、記録層上に直接または他の層を介して設ける反射層とを具え、光の反射率が１０％以下であることを特徴とする光情報記録媒体が提供される。
本発明が適用される光情報記録媒体は、このような構成を採用することにより基板の変形が低減され、記録再生特性が向上する。
【０００８】
ここで、本発明が適用される光情報記録媒体は、記録層の光透過率が少なくとも４０％であることが好ましい。
また、反射層が、銀合金から形成されることが好ましい。
さらに、本発明が適用される光情報記録媒体に使用する光の波長が４１０ｎｍ以下であることが好ましい。
【０００９】
次に、本発明によれば、光透過性の基板上に直接または他の層を介して設ける１個の記録層と、記録層上に直接または他の層を介して積層する反射層とを有し、反射層の厚さが１５ｎｍ以下であることを特徴とする光情報記録媒体が提供される。
本発明が適用される光情報記録媒体は、記録層の厚さが１０ｎｍ以下であることが好ましい。
ここで、本発明が適用される光情報記録媒体は、記録層の個数が１個である情報を、バースト・カッティング・エリア（Ｂｕｒｓｔ  Ｃｕｔｔｉｎｇ  Ａｒｅａ：ＢＣＡ）に予め記録することが好ましい。記録層の個数が１個である情報をＢＣＡに記録することにより、厚さが１０ｎｍ以下で半透明な記録層が単層媒体のものか、もしくは複数層媒体のものかを、駆動装置で記録・消去・再生する前に予め知ることができる。
【００１０】
さらにまた、本発明によれば、光透過性の基板側から波長が４１０ｎｍ以下の光を照射する光情報記録媒体であって、光の透過率が４０％〜６０％である１個の記録層と、記録層に情報を記録しない状態における反射率が３％〜１０％である反射層と、を有することを特徴とする光情報記録媒体が提供される。
このとき、反射層の厚さが５ｎｍ〜１０ｎｍであることが好ましい。また、記録層の厚さが４ｎｍ〜８ｎｍであることが好ましい。
【発明の効果】
【００１１】
本発明により得られた光情報記録媒体は、基板の変形が低減され、記録再生特性が向上する。
【発明を実施するための最良の形態】
【００１２】
以下、本発明を実施するための最良の形態（実施の形態）について説明する。尚、本発明は、以下の実施の形態に限定されるものではなく、その要旨の範囲内で種々変形して実施することができる。
本実施の形態が適用される光情報記録媒体は、光透過性の基板面側から入射する波長４１０ｎｍ以下の記録再生光により、情報の記録・再生が行われる基板入射型の光情報記録媒体としての層構造を有している。即ち、光情報記録媒体としては、光透過性材料からなる基板上に直接または他の層を介して形成された１個の記録層と、基板を透過した波長４１０ｎｍ以下の光における反射率が１０％以下である反射層を有することに特徴がある。
次に、本実施の形態が適用される光情報記録媒体の具体的な実施形態について図面に基づき説明する。尚、ここで使用する図面は、本実施の形態を説明するためにのみ使用するものであり、実際の大きさを現すものではない。
【００１３】
（光情報記録媒体）
図１は、本実施の形態が適用される光情報記録媒体１００（ここでは、ＤＶＤ−ＲＡＭの例を示す）を説明するための概略断面図である。図１には、ＤＶＤ−ＲＡＭ規格バージョン２．０（以下、Ｖｅｒ．２ということがある。）に基づく物理フォーマットで形成された光情報記録媒体１００が示されている。図１（ａ）に示すように、光情報記録媒体１００は、情報記録層１０Ｒを具えた情報記録基板１０と情報記録層を有しないダミー基板２０とが、接着層３０により接着された構造を有している。
次に、情報記録基板１０について説明する。図１（ｂ）に示すように、情報記録基板１０は、波長４１０ｎｍ以下のレーザ光Ｌが入射する基板１１と、基板１１上のレーザ光Ｌが入射する面とは反対側の面に形成された情報記録層１０Ｒを有している。ここで、基板１１の表面は、ＤＶＤ−ＲＡＭ規格Ｖｅｒ．２に基づく物理フォーマットで形成されている。また、情報記録層１０Ｒは、基板１１上に、第１保護層１２、第１界面層１３、相変化材料を含む１個の記録層１４、第２界面層１５、第２保護層１６、反射層（熱拡散層）１７、透過率調整層１８及びＵＶ保護層１９が順次積層されている。
【００１４】
（基板１１）
ここで、基板１１は、例えば、ポリカーボネート樹脂等の光透過性樹脂により形成され、内径（センターホール）１５ｍｍ、外径１２０ｍｍ、厚さ０．６ｍｍのディスク状に形成されている。また、基板１１の表面には、４．７ＧＢのＤＶＤ−ＲＡＭ規格Ｖｅｒ．２に基づく物理フォーマットで、トラックピッチ６１５ｎｍ、溝深さ６５ｎｍのトラッキング用のプリグルーブ１１ａが螺旋状に形成されている。プリグルーブ１１ａはグルーブとランドとが交互に連続して繋がるように構成されている。また、記録方式は、１周に１回、ランドとグルーブとが自動的に切り替わるランド／グルーブ記録である。さらに、ランドとグルーブとの間にエンボスピットによるヘッダーが形成されている。
【００１５】
尚、図示しないが、物理フォーマットがＤＶＤ−ＲＡＭ規格Ｖｅｒ．２に基づき形成された基板１１のデータ領域は、半径方向に同心円状に３５個のゾーン（ゾーン１，ゾーン２，ゾーン３・・・ゾーン３３，ゾーン３４，ゾーン３５）に分割されている。各ゾーン内では回転数が一定となるＺＣＬＶ（Ｚｏｎｅ  Ｃｏｎｓｔａｎｔ  Ｌｉｎｅａｒ  Ｖｅｌｏｃｉｔｙ）方式が採用されている。また、各ゾーンは、ランド／グルーブ記録が行われる複数個のセクターによって区切られ、セクターの先頭部分には、エンボスピットによるヘッダーが形成されている。また、最内周のゾーン１では１トラックあたりのセクターは１７個、最外周のゾーン３５ではセクターは４１個である（ＤＶＤ−ＲＡＭ規格Ｖｅｒ．２）。
さらに、セクターは、先頭部分に形成されたヘッダー領域と、ミラー領域、２０４８バイトの記録領域とに分割され、これらによって１セクターが構成される。さらに、ヘッダー領域は４つの領域（第１領域〜第４領域）に分割され、グルーブとランドの間に存在する。第１領域と第２領域は、ランドトラックから見て、ランドトラックの外周側に配置され、第３領域と第４領域はランドトラックの内周側に配置されている。ビームスポットは、ランド／グルーブのウォブルとヘッダー領域に形成されたエンボスピットよってアドレスを検出する。
【００１６】
（記録層１４）
記録層１４に含まれる相変化材料としては、例えば、ＳｎＧｅＳｂＴｅ合金、ＧｅＳｂＴｅ合金、ＢｉＧｅＴｅ合金が挙げられる。本実施の形態においては、ＢｉＧｅＴｅターゲットをＡｒガス雰囲気中でスパッタし、厚さ１０ｎｍ以下、好ましくは、４ｎｍ〜８ｎｍの膜厚で形成されている。この記録層１４に波長４１０ｎｍ以下のレーザ光Ｌを照射することにより、相変化材料の原子配列がアモルファス相−結晶相間で可逆的に変化し、２つの異なる原子配列の状態により情報が記録される。
尚、本実施の形態においては相変化材料からなる記録層１４を有する光情報記録媒体１００について説明しているが、例えば、有機色素を含む記録層を有する追記型の光情報記録媒体にも適用することができる。
本実施の形態においては、記録層１４は、基板１１から入射する波長４１０ｎｍ以下のレーザ光Ｌの透過率が４０％以上、好ましくは４０％〜６０％、さらに好ましくは４５％〜５５％であることに特徴を有している。記録層１４の透過率がこの範囲にあることにより、記録層１４を構成する相変化材料等の使用量を低減した単層型の記録媒体として用いることができると共に、順積層体構造のＬ０層と逆積層体構造のＬ１層とを貼着した片面入射型の２層記録媒体におけるＬ０層として、このまま使用することができる。
【００１７】
（第１保護層１２、第２保護層１６）
第１保護層１２及び第２保護層１６は記録層１４を保護するための層である。第１保護層１２は、（ＺｎＳ）８０（ＳｉＯ２）２０（ｍｏｌ％）をスパッタリングすることにより、通常、厚さ１０ｎｍ〜１００ｎｍの膜厚で形成されている。第２保護層１６は、同様に（ＺｎＳ）８０（ＳｉＯ２）２０（ｍｏｌ％）をスパッタリングすることにより厚さ３ｎｍ〜１５ｎｍの膜厚で形成されている。
【００１８】
（第１界面層１３、第２界面層１５）
第１界面層１３は、第１保護層１２と記録層１４との間で両層の構成元素が互いに侵入、拡散及び化学反応することを防止するための層である。第１界面層１３は、（Ｃｒ−Ｔａ−Ｏ）をスパッタリングすることにより、通常、厚さ１ｎｍ〜５ｎｍの膜厚で形成されている。
第２界面層１５は第２保護層１６と記録層１４との間で両層の構成元素が互いに侵入、拡散及び化学反応することを防止するための層である。第２界面層１５は、（Ｃｒ−Ｔａ−Ｏ）ターゲットをＡｒガス雰囲気中でスパッタし、通常、厚さ１ｎｍ〜５ｎｍの膜厚で形成されている。
【００１９】
（反射層（熱拡散層）１７）
反射層（熱拡散層）１７は、基板１１を透過した波長４１０ｎｍ以下のレーザ光Ｌを反射するとともに、情報の記録・再生時に発生する熱を逃がすための層である。反射層（熱拡散層）１７は、Ａｌ−Ｔｉ等のＡｌ合金、Ａｇ−Ｎｄ−Ｃｕ、Ａｇ−Ｇａ−Ｃｕ等のＡｇ合金をスパッタリングすることにより形成される。これらの中でも、Ａｇ合金が好ましく、Ａｇを９０ｍｏｌ％以上含有するＡｇ合金がさらに好ましい。
本実施の形態においては、反射層（熱拡散層）１７の厚さが、１５ｎｍ以下、好ましくは５ｎｍ〜１０ｎｍであることに特徴を有するものである。反射層（熱拡散層）１７の厚さがこの範囲にあることにより、反射層（熱拡散層）１７を構成するＡｇ合金の使用量を低減すると共に、基板１１の変形が大幅に低減され、この結果、光情報記録媒体１００におけるチルトが減少し記録再生特性が改善される。
さらに、反射層（熱拡散層）１７は、記録層１４に情報が記録されていない未記録状態において、基板１１から入射する波長４１０ｎｍ以下のレーザ光Ｌの反射率が１０％以下、好ましくは３．５％〜７％であることに特徴を有している。波長４１０ｎｍ以下のレーザ光Ｌの反射層（熱拡散層）１７の反射率がこの範囲にあるように調製された光情報記録媒体１００は、順積層体構造のＬ０層と逆積層体構造のＬ１層とを貼着した片面入射型の２層記録媒体におけるＬ０層として使用することができる。
【００２０】
（透過率調整層１８）、
透過率調整層１８は、本来、単層型の記録媒体である光情報記録媒体１００にはかならずしも必要ではないが、透過率調整層１８を設けることにより、光情報記録媒体１００は、順積層体構造のＬ０層と逆積層体構造のＬ１層とを貼着した片面入射型の２層記録媒体におけるＬ０層としてこのまま使用することができる。本実施の形態では、透過率調整層１８は、（ＺｎＳ）８０（ＳｉＯ２）２０（ｍｏｌ％）をスパッタリングすることにより、通常、厚さ１０ｎｍ〜６０ｎｍの膜厚で形成されている。
【００２１】
（ＵＶ保護層１９）
ＵＶ保護層１９は上記の各層を保護するための層である。ＵＶ保護層１９は、紫外線硬化性樹脂により、通常、厚さ１０μｍ〜７０μｍの膜厚で形成されている。
尚、ダミー基板２０は、情報記録基板１０の基板１１と同様な材料により形成され、内径（センターホール）１５ｍｍ、外径１２０ｍｍ、厚さ０．６ｍｍのディスク状の形状（図示せず）を有している。
また、接着層３０は、例えば、遅行性紫外線硬化型接着剤等が使用されている。
【００２２】
上述したように、本実施の形態が適用される光情報記録媒体１００は、記録層１４の透過率が４０％以上であり、且つ、波長４１０ｎｍ以下のレーザ光Ｌの反射率が１０％以下に調製されている。このような構成を有する光情報記録媒体１００は、基板１１の変形が大幅に低減されることによってチルトが減少し記録再生特性が改善された単層型の記録媒体として単独に使用することができると共に、これと逆積層体構造のＬ１層とを貼着した片面入射型の２層記録媒体におけるＬ０層として、このまま使用することができることに特徴を有するものである。
【００２３】
ところで、近年、光情報記録媒体は光情報記録媒体の家庭用ビデオ録画への普及が急速に伸びている。これまでは、テープが主流だったビデオ録画媒体であるが、光情報記録媒体に代わることによって、後追い再生のような非常に便利な機能も新たに可能となる。ただしテープに比べて光情報記録媒体は価格がまだまだ高く、より一層の普及にはコストダウンが必要である。本実施の形態が適用される光情報記録媒体１００は、このような要請に応えるものである。
即ち、媒体の片側から複数の情報記録層を再生できる光情報記録媒体（以下、複数層媒体と略す）に用いた情報記録層のうち、情報の記録・消去・再生に使用する光ビームの入射側から見て最も奥に位置する層以外の半透明な層を、媒体の片側からは１つの情報記録層しか再生しない単数層の光情報記録媒体（以下、単層媒体と略す）の情報記録層として使用する事により、通常、単層媒体ならば全反射型の不透明な情報記録層を使用するところを、複数層媒体の手前の半透明なものを利用すれば、設計・開発や製造のコストを低減することができる。
【００２４】
尚、この場合、使用する半透明の情報記録層が単層媒体のものか、もしくは複数層媒体のものかを、駆動装置で記録・消去・再生する前に予め知っておく必要がある。そのために、該情報記録層が単層媒体・複数層媒体のどちらのものかを媒体自体の一部に記録しておき、それを情報の記録・消去・再生をする前に読み出して判別すればよい。例えば、ＤＶＤ−ＲＡＭの場合ならば、ＢＣＡ（Ｂｕｒｓｔ  Ｃｕｔｔｉｎｇ  Ａｒｅａ）ゾーンを利用して媒体の種別を記録しておけばよい。具体的には、単層媒体の場合は、記録層の個数が１個であるという情報を記録すればよい。
【実施例】
【００２５】
以下に実施例に基づき本実施の形態をより具体的に説明する。尚、本実施の形態は実施例に限定されない。
（１）光情報記録媒体の調製
以下のとおりランド−グルーブ記録が可能な光情報記録媒体（ＤＶＤ−ＲＡＭ）を調製した。光情報記録媒体は、情報記録層を具えた情報記録基板とダミー基板とを接着剤により接着して調製した。情報記録基板は、基板上に第１保護層、第１界面層、記録層、第２界面層、第２保護層、反射層（熱拡散層）、透過率調整層、紫外線硬化性保護層が順次積層された構造を有している。ここで、基板にはポリカーボネート製の厚さ０．６ｍｍの基板を使用しており、記録領域内周２３．８ｍｍから外周５８．６ｍｍにグルーブがトラックピッチ０．３４μｍで形成されている。尚、トラックピッチはランドと隣接グルーブとの距離を意味する。トラックは９３チャネルビットの周期でウォブルを施した。
この基板表面に、スパッタリングプロセスにより、第１保護層として、（ＺｎＳ）８０（ＳｉＯ２）２０を厚さ４２ｎｍ、第１界面層としてＧｅ８０Ｃｒ２０−Ｎを厚さ３ｎｍ、記録層としてＢ−Ｇｅ−Ｔｅを厚さ６ｎｍ、第２界面層としてＧｅ８０Ｃｒ２０−Ｎを厚さ１．５ｎｍ、第２保護層として（ＺｎＳ）８０（ＳｉＯ２）２０を厚さ７ｎｍでそれぞれ成膜した。
【００２６】
次に、同様のスパッタリングプロセスにより、第２保護層上に、反射層としてＡｇ−Ｎｄ−Ｃｕを厚さ８ｎｍで成膜した。
続いて、調製した反射層（熱拡散層）上に、透過率調整層として（ＺｎＳ）８０（ＳｉＯ２）２０を厚さ２３ｎｍで製膜し、さらに、透過率調整層の上に紫外線硬化性樹脂を塗布し、ＵＶ照射しながら、厚さ０．６ｍｍの透明基板を貼り合わせて、厚さ１．２ｍｍの光情報記録媒体を調製した（光情報記録媒体１）。このように調製した光情報記録媒体１に、波長８１０ｎｍ、ビーム長径９６μｍ、短径１μｍの楕円ビームを持つレーザ光を照射して初期化を行った。
ここで、製膜した記録層の透過率は４９％である。また、記録層に情報が記録されない状態における反射層（熱拡散層）の反射率は６．５％である。
尚、比較実験を行うために、第２保護層上に、反射層（熱拡散層）としてＡｇ−Ｎｄ−Ｃｕを厚さ１５ｎｍで成膜したものも調製した（光情報記録媒体２）。このとき変調度が実施例と同程度なるように第１保護層の厚さを調整した。
ここで、光情報記録媒体２における製膜した記録層の透過率は３８％である。また、記録層に情報が記録されない状態における反射層（熱拡散層）の反射率は１２％である。
【００２７】
（２）情報記録再生装置
予め調製した光情報記録媒体の情報記録、再生及び装置の動作は以下のとおりである。なお、記録再生を行う際のモーター制御方法は、記録再生を行うゾーン毎にディスクの回転数を変化させるＺＣＬＶ方式を採用している。
光情報記録媒体上に情報を記録する際には、マークエッジ方式を用い、ＥＴＭ，ＲＬＬ（１、１０）変調方式を用い記録を行った。この変調方式では媒体上に、２Ｔ〜１１Ｔのマーク長の情報の記録を行っている。なお、情報記録時のクロックの周期Ｔは１５．４ｎｓ、記録線速は５．６４ｍ／ｓｅｃを１倍速とし、２倍速（１１．２８ｍ／ｓｅｃ）とした。
記録装置に搭載された光ヘッドには波長４０５ｎｍの半導体レーザを使用した。また、開口数（ＮＡ）０．６５の対物レンズにより記録波形に対応したレーザのレーザビームを記録層に照射することにより情報の記録を行った。
また、記録装置はグルーブとランド（グルーブ間の領域）の両方に情報を記録する方式（ランドグルーブ記録方式）に対応し、Ｌ／Ｇサーボ回路により、ランドとグルーブに対するトラッキングを任意に選択することができる。記録された情報の再生も前述した光ヘッドを用いて行った。尚、光情報記録媒体に記録を行った場合、最短マークである２Ｔマークのマーク長はおよそ０．１７μｍ、最長マークである８Ｔマークのマーク長は約０．７μｍとなる。また、エラーレート測定を行う際には、上述した２Ｔ〜１１Ｔを含むランダムパターンの信号の記録再生を行った。
【００２８】
（３）光情報記録媒体の評価基準
予め調整した光情報記録媒体の記録消去性能、信号品質、クロスイレーズの影響を評価した。
（ａ）エラーレート
ＨＤ  ＤＶＤにおける１倍速記録の記録線速度におけるエラーレート（ランダムパターンを１０回書換後）は以下の３種類である。
（イ）エラーレート１：１トラックにランダムパターンを１０回書き換えた後に測定したエラーレート
（ロ）エラーレート２：連続する５トラックの内周から外周方向に順番にランダムパターンを記録した後に、５トラックの中心トラックで測定したときのエラーレート
（ハ）エラーレート３：連続する５トラックの内周から外周方向に順番にランダムパターンを記録してから、中心トラックの両隣接トラックに記録された信号を連続光照射により消去（結晶化）した後、中心トラックで測定したときのエラーレート
エラーレート１とエラーレート３との比により、クロスイレーズによる記録再生特性の劣化分を評価することができる。
（ｂ）書換寿命の試験
１倍速記録における１０００回書換え後のエラーレートを測定した。
（ｃ）記録された記録マーク内の再結晶化の影響評価
ＨＤ  ＤＶＤ  １倍速相当の記録線速度と、ＨＤ  ＤＶＤ  ２倍速相当の記録線速度における８Ｔの単一周波数信号を記録し、振幅比（１倍速記録振幅／２倍速記録振幅）を測定した。この際、レーザパワー設定の誤差による影響を排除するため、最適パワーを記録開始パワーの１．７倍として記録を行った。
（ｄ）チルト測定
機械特性は、Ｄｒ．Ｓｃｈｗａｂ製Ａｒｇｕｓを用いて光学的にディスクのチルトを測定した。測定の領域は、データ部に位置する半径２３ｍｍ〜５９ｍｍとして、半径１ｍｍ毎、周方向５度毎の測定を行い、半径方向の最大および最小チルト量と、周方向の最大および最小チルト量とを求め、最大および最小の絶対値の大きい方の値を、半径方向、周方向のチルトとした。また、チルト量はディスク基準面に垂直に入射した光と反射した光の角度を示した。
【００２９】
なお、調製された光情報記録媒体はランド−グルーブ記録を採用しているため、ここではランドとグルーブに情報を記録した際の平均値を示した。なお、各性能の目標値は以下の通りである。
１倍速記録ビットエラーレート２：５×１０−５以下
１倍速記録ビットエラーレート比（エラーレート３／エラーレート１）：５以下
１０００回書換後のビットエラーレート：１×１０−４以下
半径方向チルト：０．７
周方向チルト：０．２
【００３０】
（実施例１、比較例１）
予め調製した反射層（熱拡散層）の厚さが８ｎｍの光情報記録媒体１と、比較実験のために調製した反射層（熱拡散層）の厚さが１５ｎｍの光情報記録媒体２について、それぞれ、エラーレート及びチルトを測定した。結果を表１に示す。
【００３１】
【表１】
2007066403.tif 000003
【００３２】
表１に示す結果から、反射層（熱拡散層）の厚さが８ｎｍであり、未記録状態の反射率１０％以下である光情報記録媒体１（実施例１）の場合は、チルト（半径方向及び周方向）が大幅に減少し、その結果、記録再生特性が良好であることが分かる。また、エラーレートは、情報記録媒体として光情報の記録・再生が充分可能である数値結果を示していることが分かる。
一方、反射層（熱拡散層）の厚さが１５ｎｍであり、未記録状態の反射率１２％である光情報記録媒体２（比較例１）の場合は、チルト（半径方向及び周方向）が増大し、その結果、記録再生特性が改善されないことが分かる。
【００３３】
以上、本実施の形態において説明したように、反射率が１０％以下になるように反射層（熱拡散層）の厚さを低減し、具体的には、反射層（熱拡散層）の厚さを１０ｎｍ以下に調製された光情報記録媒体は、基板の変形が大幅に低減される。この結果、チルトが減少し記録再生特性が改善される。
また、反射率が１０％以下に調製された光情報記録媒体は、順積層体構造のＬ０層と逆積層体構造のＬ１層とを貼着した片面入射型の２層記録媒体におけるＬ０層として、このまま使用することができる。即ち、反射率が１０％以下に調製されることにより、Ｌ０層に照射されたレーザ光の透過率が確保され、Ｌ１層に記録再生に必要な光が照射される。
【００３４】
従来、情報を記録するための記録層を１層のみ有する単層型の媒体は、記録再生に必要な反射率を確保するために、反射層（熱拡散層）の厚さを１００ｎｍ〜１５０ｎｍ程度に成膜し、光の透過を低減した不透明な構造の設計がされていた。また、一方、片面入射型の２層記録媒体は、情報の記録・消去・再生に使用する光ビームの入射側から見て最も奥に位置する記録層迄光ビームが到達するように、Ｌ０層には半透明な構造の設計が必要であった。
反射率が１０％以下に調製された光情報記録媒体を片面入射型の２層記録媒体におけるＬ０層として、このまま使用することができると、半透明な複数層媒体と不透明な単層媒体の両方を設計・開発する必要がなく、半透明な記録層のみの設計・開発に留めることができるので、開発コストを大幅に低減できる。さらに、生産管理も簡単になるので生産コストも低減でき、その結果、市場に安価な光情報記録媒体を供給することが出来る。
【００３５】
また、光情報記録媒体に情報を記録する記録方法について実施例により具体的に説明したが、本発明においてはこれに限定されるものではない。例えば、本実施例においては、回転数が一定の光情報記録媒体に記録を行ったが、これに限るものではなく、特に幅広い記録線速度で記録の可能な光情報記録媒体に最高記録線速度で記録を行ったときに効果がある。
本実施例においては、最短マーク長を０．１７μｍ、トラックピッチを０．３４μｍとしたが、これに限らず、トラックピッチを広くしたり狭くしたものや、最短マーク長を短くしたり長くしたものでも効果がある。
本実施例においては、ランド・グルーブ記録を用いたが、これに限定するものではなく、ランド記録、またはグルーブ記録でも同様の効果がある。
本実施例においては、ＥＴＭ，ＲＬＬ（１、１０）変調方式を用いたが、他の変調方式、例えば８−１６変調方式、ＲＬＬ（１，７）、ＲＬＬ（２，７）、ＮＲＺＩなども用いることができる。
本実施例では波長４０５ｎｍの半導体レーザを用いたが、より長波長のレーザ、例えば６５０ｎｍ、７８０ｎｍ付近あるいは８３０ｎｍ付近のレーザを用いても同様の結果が得られる。
また、本実施例では、開口数０．６５の対物レンズを用いたが、開口数０．４５〜０．８５のレンズを用いても同様の結果を得ることができる。また、２つ以上のレンズを組み合わせて０．８５以上の開口数を持つものを用いても同様の結果を得ることができる。さらに、ＳＩＬ（Ｓｏｌｉｄ  Ｉｍｍｅｒｓｉｏｎ  Ｌｅｎｓ）等と組み合わせて実効開口数を１以上とし、ＳＩＬによるエバネッセント光を用いたニアフィールド記録においても同様の効果を得ることができる。
【図面の簡単な説明】
【００３６】
【図１】本実施の形態が適用される光情報記録媒体（ＤＶＤ−ＲＡＭ）を説明するための概略断面図である。
【符号の説明】
【００３７】
１０…情報記録基板、１０Ｒ…情報記録層、１１…基板、１１ａ…プリグルーブ、１２…第１保護層、１３…第１界面層、１４…記録層、１５…第２界面層、１６…第２保護層、１７…反射層（熱拡散層）、１８…透過率調整層、１９…ＵＶ保護層、２０…ダミー基板、３０…接着層、１００…光情報記録媒体
【図１】
2007066403.tif 000004